(57)【要約】【課題】  疎水性繊維材料を吸尽染色する際に、中濃色の三原色用赤色分散染料として、吸尽染色時に併用される黄色分散染料や青色分散染料との相容性が良好である三原色用赤色分散染料組成物の提供。【解決手段】  化合物群（Ｉ）から選ばれる１種以上の化合物、化合物（ＩＩ）及び化合物（ＩＩＩ）を含むことを特徴とする赤色分散染料組成物。2006257377.tif 000013    （Ｉ）2006257377.tif 000014    （ＩＩ）2006257377.tif 000015    （ＩＩＩ）［式中、Ｘ１はハロゲン、Ｘ２は水素等、Ｒ１及びＲ２はシアノ等を表す。］【選択図】  なし【特許請求の範囲】
【請求項１】
下式（Ｉ）で示される化合物群から選ばれる１種以上の化合物、下式（ＩＩ）で示される化合物及び下式（ＩＩＩ）で示される化合物を含むことを特徴とする分散染料組成物。
2006257377.tif 000008
（Ｉ）
［式中、Ｘ１はハロゲン原子である。Ｘ２は水素原子又はメチル基である。Ｒ１及びＲ２は、それぞれ独立に水素原子、シアノ基又はアルキルカルボニルオキシ基である。該アルキルカルボニルオキシ基におけるアルキルはメチル又はエチルである。］
2006257377.tif 000009
（ＩＩ）
2006257377.tif 000010
（ＩＩＩ）
【請求項２】
式（Ｉ）で示される化合物群から選ばれる１種以上の化合物が、下式（ＩＶ）で示される化合物である請求項１に記載の分散染料組成物。
2006257377.tif 000011
（ＩＶ）
【請求項３】
式（Ｉ）で示される化合物群から選ばれる１種以上の化合物が、下式（Ｖ）で示される化合物である請求項１に記載の分散染料組成物。
2006257377.tif 000012
（Ｖ）
【請求項４】
式（Ｉ）で示される化合物群から選ばれる１種以上の化合物、式（ＩＩ）で示される化合物及び式（ＩＩＩ）で示される化合物の重量比が、（７５〜３５）：（５〜４０）：（１０〜４０）である請求項１〜３のいずれかに記載の分散染料組成物。
【請求項５】
請求項１〜４のいずれかに記載の赤色分散染料組成物と、黄色分散染料と青色分散染料を用いることを特徴とする疎水性材料の着色方法。
【発明の詳細な説明】
【技術分野】
【０００１】
本発明は、疎水性繊維材料を赤色に着色する際に有用な分散染料組成物、および疎水性繊維材料への適用に関する。
【背景技術】
【０００２】
Ｃ．Ｉ．Ｄｉｓｐｅｒｓｅ  Ｒｅｄ  ５４やＣ．Ｉ．Ｄｉｓｐｅｒｓｅ  Ｒｅｄ  ２０５等の下式（Ｉ）で示される化合物は特許文献１に記載されている。また、式（ＩＩ）で示されるＣ．Ｉ．Ｄｉｓｐｅｒｓｅ  Ｒｅｄ  １４６は特許文献３に記載されている。さらに、式（ＩＩＩ）で示されるＣ．Ｉ．Ｄｉｓｐｅｒｓｅ  Ｒｅｄ  １９１は特許文献２に記載されている。
【０００３】
【特許文献１】特開昭５０−１２２５２６号公報
【特許文献２】特開平４−１７３８７５号公報
【特許文献３】特開平１０−１３０５２２号公報
【発明の開示】
【発明が解決しようとする課題】
【０００４】
中濃色の三原色用赤色分散染料として、上記赤色分散染料化合物（Ｉ）を用いて吸尽染色すると、得られた着色物の耐光堅牢度が満足できるレベルではなかった。また、上記赤色分散染料化合物（ＩＩ）を用いて吸尽染色すると、得られた着色物の昇華堅牢度が満足できるレベルではなかった。さらに、上記赤色分散染料化合物（Ｉ）と（ＩＩ）の混合染料を用いて吸尽染色すると、相容性（各色染料における染着速度が揃っていること）が悪いという問題があった。このように、従来の三原色用赤色分散染料は吸尽染色には不適であった。
本発明の目的は、疎水性繊維材料を吸尽染色する際に、特に、中濃色の三原色用赤色分散染料として、吸尽染色時に併用される黄色分散染料や青色分散染料との相容性が良好である中濃色の三原色用赤色分散染料組成物を提供することにある。
【課題を解決するための手段】
【０００５】
本発明者らは、黄色分散染料や青色分散染料との相容性が良好である赤色分散染料を開発すべく鋭意検討した結果、特定の赤色分散染料の混合物を用いると上記課題が解決できることを見出して、本発明を完成するに至った。
【０００６】
すなわち、本発明は、下式（Ｉ）で示される化合物群から選ばれる１種以上の化合物、下式（ＩＩ）で示される化合物及び下式（ＩＩＩ）で示される化合物を含むことを特徴とする赤色分散染料組成物を提供するものである。また、本発明は、上記赤色分散染料組成物と、黄色分散染料と青色分散染料を用いることを特徴とする疎水性繊維材料の着色方法を提供するものである。
【０００７】
2006257377.tif 000002
（Ｉ）
【０００８】
［式中、Ｘ１はハロゲン原子である。Ｘ２は水素原子又はメチル基である。Ｒ１及びＲ２は、それぞれ独立に水素原子、シアノ基又はアルキルカルボニルオキシ基である。該アルキルカルボニルオキシ基におけるアルキルはメチル又はエチルである。］
【０００９】
2006257377.tif 000003
（ＩＩ）
【００１０】
2006257377.tif 000004
（ＩＩＩ）
【発明の効果】
【００１１】
本発明の赤色分散染料組成物は、黄色分散染料や青色分散染料と配合して三原色用の分散染料組成物とした際に、疎水性繊維材料に対する相容性が改良され、得られる着色物の耐光堅牢度が優れる。
【発明を実施するための最良の形態】
【００１２】
以下、本発明を詳細に説明する。
式（Ｉ）におけるＸ１はハロゲン原子である。Ｘ１としては塩素原子が好ましい。Ｘ２は水素原子又はメチル基である。Ｒ１及びＲ２は、互いに独立に、水素原子、シアノ基またはアルキルカルボニルオキシ基を表す。該アルキルカルボニルオキシ基におけるアルキルはメチルまたはエチルを表す。Ｒ１及びＲ２は、それぞれ独立に水素原子、シアノ基又はアルキルカルボニルオキシ基である。アルキルカルボニルオキシ基としては、アセチルオキシ基が好ましい。
【００１３】
本発明における赤色分散染料組成物は、化合物群（Ｉ）から選ばれる１種以上の化合物、化合物（ＩＩ）及び化合物（ＩＩＩ）を含む分散染料組成物である。化合物群（Ｉ）、化合物（ＩＩ）及び化合物（ＩＩＩ）の好ましい含有量は、重量比で（７５〜３５）：（５〜４０）：（１０〜４０）である。化合物群（Ｉ）、化合物（ＩＩ）及び化合物（ＩＩＩ）のより好ましい含有量は、重量比で（７５〜３５）：（１０〜３０）：（１５〜３５）である。
【００１４】
本発明の赤色分散染料組成物は、化合物群（Ｉ）から選ばれる１種以上の化合物、化合物（ＩＩ）及び化合物（ＩＩＩ）を混合することにより得られる。上記の混合は、例えば、後述する分散剤でそれぞれ個別に分散処理した後に、該分散化された分散染料を所定の割合に混合してもよい。また、本発明の赤色分散染料組成物は、上記分散化方法で得た分散染料を染色浴中で混合して調製してもよい。
【００１５】
化合物群（Ｉ）、化合物（ＩＩ）及び化合物（ＩＩＩ）の分散化は、例えばサンドミルを使用して、水性媒体中で分散剤の存在下に行うことができる。上記の分散剤としては、ナフタリンスルホン酸のホルマリン縮合物、リグニンスルホン酸やクレゾール・シェーファー酸ホルマリン縮合物等のアニオン界面活性剤が挙げられる。
分散化処理においては、必要に応じて、ノニオン界面活性剤を上記のアニオン界面活性剤と併用してもよい。上記のノニオン界面活性剤としては、例えばポリオキシエチレンアルキルエーテル類やポリオキシエチレンアルキルフェニルエーテル類等が挙げられる。
得られた分散液は、液体のままで用いてもよいし、上記の分散液を噴霧乾燥等により乾燥して得た粉体又は顆粒状として用いてもよい。
【００１６】
また、本発明の赤色分散染料組成物は、性能を損なわない範囲で、上記の化合物群（Ｉ）、化合物（ＩＩ）及び化合物（ＩＩＩ）以外の分散染料化合物、例えば、アゾベンゼン系分散染料やアントラキノン系分散染料等の公知の分散染料と混合して、色相の調整を行ってもよい。
【００１７】
色相の調整に好適な分散染料としては、例えば、以下の染料が挙げられる。
カラーインデックス  ジェネリックネーム  ディスパースの分類に属するイエロー５４、同６４、同１１４、同１１６、同１１９、同１２２、同１４９、同１６３、同１９８、同２１１、同２２６、同２２７、同２３、同２３１、同３３、同４２、同４９、同５８、同６０、同６６、同７１、同７９、同８６、同９、同９０、同９３；カラーインデックス  ジェネリックネーム  ディスパースの分類に属するオレンジ１１８、同２５、同２９、同３０、同３１、同３２、同３７、同４５、同５６、同６１、同７６、同９６、同９７；カラーインデックス  ジェネリックネーム  ディスパースの分類に属するバイオレット２８、同５７、同２７；カラーインデックス  ジェネリックネーム  ディスパースの分類に属するブルー５６、ブルー６０、ブルー７９：１等を挙げることができる。
【００１８】
さらに、本発明の赤色分散染料組成物は、色相調整用の上記分散染料化合物以外に、上記ノニオン界面活性剤等の分散剤、増量剤、ｐＨ調整剤、分散均染剤、ビルダー、染色助剤、沸点が１００℃以上である有機溶剤や樹脂バインダー等を含有することができる。
【００１９】
本発明の赤色分散染料組成物は、ポリエステル、トリアセテート、ジアセテートやポリアミド等の疎水性繊維材料を染色又は捺染する分散染料として有用である。
【００２０】
上記の疎水性繊維材料を染色するにあたっては、本発明の赤色分散染料組成物を水性媒体中に分散させた染色浴に、必要に応じて、ｐＨ調整剤や分散均染剤等を加えた後、疎水性繊維材料をこの染色浴に浸漬して、例えばポリエステル繊維の場合は、加圧下で通常１００℃以上、好ましくは１０５〜１４０℃で１５〜６０分間染色する。この染色時間は、染着の状態により短縮又は延長することができる。
【００２１】
また、本発明の赤色分散染料組成物を用いて前記の疎水性繊維材料を染色するにあたっては、ｏ−フェニルフェノールやメチルナフタレン等のキャリアーの存在下で、例えば水を沸騰させた状態で染色することもできる。
さらに、本発明の赤色分散染料組成物を用いて疎水性繊維材料をパディング染色する場合は、上述した方法で調製した染料分散液を布にパディングした後、１００℃以上の温度で、スチーミングや乾熱処理をすることもできる。
【００２２】
捺染の場合は、染料分散液を適当な糊剤と共に練り合わせ、これを布に印捺乾燥した後、スチーミング又は乾熱処理を行う。また、インクジェット方式によって捺染することもできる。
【００２３】
本発明の着色方法（染色方法や捺染方法）に適用される疎水性繊維材料としては、エチレングリコールやエチレングリコール以外のポリオールとテレフタル酸の重縮合により得られるポリエステル繊維、トリアセテート繊維、ジアセテート繊維やポリアミド繊維等が挙げられる。本発明の着色方法に適用される疎水性繊維材料としては、上記例示の繊維の混紡品又は交織品も挙げられる。また、上記例示以外のセルロース繊維、羊毛又は絹との混紡品や交織品等が挙げられる。本発明の着色方法に適用される疎水性繊維材料としては、特にポリエステル繊維材料が好ましい。
【００２４】
本発明の着色方法に適用される疎水性繊維材料としては、新合繊材料も挙げられる。新合繊材料としては、糸、織物や編み物等の形態が挙げられる。例えば糸の形態である場合、０．３デニールよりも大きく、且つ１デニール以下のファインデニールファイバー、０．３デニール以下のウルトラマイクロファイバー、異型断面糸、又は異収縮混紡糸等が挙げられる。これらはフィラメント状であってもよく、また、二酸化チタン等を含む艶消し加工糸等のように、各種の加工や改質が施されたものであってもよい。
上記新合繊材料の素材としては、例えば、ポリエチレンテレフタレート、ポリブチレンテレフタレート、又はテレフタル酸と１，４−ビス−（ヒドロキシメチル）シクロヘキサンとの重縮合物等のポリエステル繊維類；ナイロン等のポリアミド系繊維と上記ポリエステル繊維類との混紡品や混織品；木綿、絹、羊毛等の天然繊維と上記ポリエステル繊維類との混紡品や混織品が挙げられる。
【００２５】
本発明の着色方法に併用される黄色及び青色分散染料としては、特に制限されないが、例えば、モノアゾ、ビスアゾやナフタレンアゾを含むベンゼンアゾ系；チアゾールアゾ、ベンゾチアゾールアゾ、ピリジンアゾ、イミダゾールアゾやチオフェンアゾ等の複素環アゾ系；アントラキノン系等の公知の染料群から選択することができる。
【実施例】
【００２６】
以下、実施例等により本発明をさらに詳細に説明するが、本発明はこれらの例によって何ら限定されるものではない。例中、部及び％は、それぞれ重量部及び重量％である。
【００２７】
１）赤色分散染料組成物の調製
上式（ＩＩＩ）、（ＩＶ）、（Ｖ）及び（ＶＩＩ）で示される化合物の１ｇを、それぞれ個別に、ナフタレンスルホン酸ソーダとホルマリンとの縮合物３ｇと共に６ｇの水中でサンドミルにより微粒子化し、噴霧乾燥後、４種の赤色分散染料組成物を得た。これらの赤色分散染料組成物を表１に記載の比率で配合し、赤色分散染料を得た。
【００２８】
２）配合染色試験（三原色適性の確認）
ｉ）市販の黄色分散染料（Ｄｉｓｐｅｒｓｅ  Ｙｅｌｌｏｗ  ６４）の０．０２５ｇ、市販の青色分散染料（Ｄｉｓｐｅｒｓｅ  Ｂｌｕｅ  ５４）の０．０５ｇ、上記１）の分散染料組成物の調製の項で得た表１記載の赤色分散染料０．０４ｇ及びイオネットRAP-1170［商品名；三洋化成（株）製］の０．２７ｇを水に均一に分散させた後、該分散液に酢酸０．０４５ｇと酢酸ソーダ０．１８ｇを添加して１８０ｍｌの染浴を作製した。
この操作を繰り返して、合計７つの同じ染浴を作製した。
【００２９】
ｉｉ）上記の各染浴にテトロントロピカル［商品名；東レ（株）製のポリエステル繊維織物］５ｇを投入後、６０℃〜１３０℃まで毎分１℃の速度で昇温後、１３０℃で３０分間保温して染色した。上記の昇温工程において、８０℃、９０℃、１００℃、１１０℃、１２０℃及び１３０℃の各温度に到達した時に、これら６つの染浴からテトロントロピカルを抜き取り水洗した。
残り１つの染浴において、１３０℃に到達後、同温度で３０分保温して得たテトロントロピカルを抜き取り、水洗した。これらの７枚のテトロントロピカルを、それぞれ還元洗浄後、乾燥して番号１〜７の染色布を得た（１３０℃で３０分保温後、洗浄及び乾燥して得られた染色布を番号７とする）。
【００３０】
３）相容性の評価
上述した番号１〜７の染色布を順に並べて、染色布表面の色相の変化を目視し、下記の基準で相容性を評価した。相容性は、赤、黄及び青色の各染料における混合割合の変化を観察するものであり、色の濃度を観察するものではない。
○：番号７の染色布とほぼ同色相で、濃度のみが変化している
△：番号７の染色布と色相が多少異なるが、ほぼ同系統の色相で変化している
×：番号７の染色布と全く異なる色相の抜き取り布が存在する
【００３１】
表１記載の比率で配合染色したときの相容性及び耐光堅牢度試験結果、並びに表１記載の赤色染料組成物による赤色染色布の堅牢度試験結果を表２に纏めて示した。表２に記載のように本発明の実施例１〜４では、いずれの場合も相容性が良好であった。一方、比較例１〜３では、相容性が悪かった。
【００３２】
【表１】
2006257377.tif 000005
【００３３】
＊・・化合物（ＩＶ）及び（Ｖ）は、化合物（Ｉ）に包含される。
【００３４】
2006257377.tif 000006
（ＶＩ）
【００３５】
【表２】
2006257377.tif 000007
【産業上の利用可能性】
【００３６】
本発明の赤色分散染料組成物は、ポリエステル等の疎水性繊維材料を染色する際に有用である。